(57)【要約】      （修正有）【課題】低モジュラス及び低ヘイズを供するデュアル硬化性（ＵＶ／湿気）シリコーン組成物の提供。【解決手段】（Ａ）粘度が１〜３０Ｐａ・ｓの範囲であり湿気反応性基を有さず光反応性基を末端に有するシリコーン、（Ｂ）粘度が０．３〜３０Ｐａ・ｓ以上の範囲であり光反応性基を有さず湿気反応性基を末端に有するシリコーン、及び（Ｃ）メタクリロイル又はメタクリロイルオキシ基及び湿気反応性基を有するシリコーンの少なくとも二種と、（Ｄ）モノオールをトリメトキシメチルシランで封止したシリコーンと、（Ｅ）反応性官能基を少なくとも二つ有するシラン化合物とを含有し、（Ｃ）を含有する場合には、その含有量が成分（Ａ）、（Ｂ）、（Ｃ）及び（Ｄ）の合計を１００質量％としたときに４０質量％以下である、硬化性シリコーン組成物。【選択図】なし【特許請求の範囲】
【請求項１】
（Ａ）粘度が１〜３０Ｐａ・ｓの範囲であり湿気反応性基を有さず光反応性基を末端に有するシリコーン、（Ｂ）粘度が０．３〜３０Ｐａ・ｓの範囲であり光反応性基を有さず湿気反応性基を末端に有するシリコーン、及び（Ｃ）メタクリロイル又はメタクリロイルオキシ基及び湿気反応性基を有するシリコーンの少なくとも二種と、
（Ｄ）モノオールをトリメトキシメチルシランで封止したシリコーンと、
（Ｅ）反応性官能基を少なくとも二つ有するシラン化合物とを含有し、（Ｃ）を含有する場合には、その含有量が成分（Ａ）、（Ｂ）、（Ｃ）及び（Ｄ）の合計を１００質量％としたときに、４０質量％以下である、硬化性シリコーン組成物。
【請求項２】
（Ａ）が、下記式（１）： 
【化５】
2017110137.tif 000007
〔式中、
Ｒ１は、独立して、非置換又は置換の、Ｃ１〜Ｃ６アルキル基又はＣ６〜Ｃ１２アリール基であり、
Ｌは、２３℃での粘度を１〜３０Ｐａ・ｓの範囲とする数であり、
Ｘ１は、独立して、式（１ａ）：
−Ｏ−Ｓｉ（Ｒ２）ｐ（Ｒ１）３−ｐ        （１ａ）
（式中、
Ｒ２は、独立して、１〜３個の（メタ）アクリロイル基もしくは（メタ）アクリロイルオキシ基で置換されている、Ｃ１〜Ｃ９アルキル基、又は（メタ）アクリロイル基もしくは（メタ）アクリロイルオキシ基であり、
ｐは、１、２又は３である）で示される基である〕
で示されるオルガノポリシロキサンである、請求項１記載の硬化性シリコーン組成物。
【請求項３】
（Ｂ）が、下記式（２）： 
【化６】
2017110137.tif 000008
〔式中、
Ｒ１は、請求項２で定義したとおりであり、
Ｌは、２３℃での粘度を０．３〜３０Ｐａ・ｓの範囲とする数であり、
Ｘ２は、独立して、式（２ａ）：
−Ｏ−Ｓｉ（Ｒ３）ｑ（Ｒ１）３−ｑ        （２ａ）
（式中、
Ｒ３は、独立して、１〜３個のＣ１〜Ｃ９アルコキシ基で置換されている、Ｃ１〜Ｃ９アルキル基であるか、又はＣ１〜９アルコキシ基であり、
ｑは、１、２又は３である）で示される基である〕
で示されるオルガノポリシロキサンである、請求項１又は２記載の硬化性シリコーン組成物。
【請求項４】
（Ｅ）が、各々独立して、ビニル基、エポキシ基、アルコキシ基、（メタ）アクリロイル及び（メタ）アクリロイルオキシ基からなる群より選択される反応性官能基を少なくとも二つ有する、請求項１〜３のいずれか一項記載の硬化性シリコーン組成物。
【請求項５】
請求項１〜４のいずれか一項記載の硬化性シリコーン組成物からなる、画像表示装置用接着剤。
【請求項６】
請求項５記載の画像表示装置用接着剤を用いて、画像表示部と保護部とが封止された、画像表示装置。
【発明の詳細な説明】
【技術分野】
【０００１】
本発明は、デュアル硬化性シリコーン組成物、特に、紫外線／湿気硬化性のシリコーン組成物、及びそれを用いた物品、特に画像表示装置に関する。
【背景技術】
【０００２】
近年、液晶、プラズマ、有機ＥＬ等のフラットパネル型の画像表示装置が着目されている。フラットパネル型の画像表示装置は、通常、少なくとも一方がガラス等の光透過性をもつ一対の基板の間に、アクティブ素子を構成する半導体層や蛍光体層、あるいは発光層からなる多数の画素をマトリクス状に配置した表示領域（画像表示部）を有する。一般に、この表示領域（画像表示部）と、ガラスやアクリル樹脂のような光学用プラスチックで形成される保護部との周囲は、接着剤で機密に封止されている。
【０００３】
このような画像表示装置においては、屋外光や室内照明の反射等による可視性（視認性）の低下を防ぐため、保護部と画像表示部との間に、光、特に紫外線硬化型樹脂組成物を介在させた薄型の画像表示装置が製造され、生産性の観点から紫外線硬化型シリコーン樹脂が用いられている（特許文献１）。特許文献１では、基材上で硬化した樹脂の剥離性と密着性を両立させるために、アクリル官能基を有するオルガノポリシロキサンと両末端にヒドリド基を有するオルガノポリシロキサンの架橋体が用いられている。
【０００４】
光硬化型シリコーン樹脂は、光により迅速な硬化を達成することができる反面、陰影部等光を照射することができない部分では硬化が起こらない。このため、紫外線等光以外の方法でも硬化するよう官能基を導入した、デュアル硬化型シリコーンが用いられる。光以外の硬化方法としては、熱や湿気が挙げられ、室温での硬化が可能となることから、湿気で硬化反応が進行するように官能基が導入されたシリコーン樹脂が用いられている（特許文献２〜６）。
【先行技術文献】
【特許文献】
【０００５】
【特許文献１】特開２０００−０４４６８８号公報
【特許文献２】特表２００１−５２３２７４号公報
【特許文献３】特表２００２−５１８５６９号公報
【特許文献４】特表２００６−５０３９６０号公報
【特許文献５】特表２０１０−５１３６６１号公報
【特許文献６】特表２０１０−５１３６６４号公報
【発明の概要】
【発明が解決しようとする課題】
【０００６】
しかし、特許文献２〜６の紫外線／湿気デュアル硬化性シリコーン組成物では、シリコーン分子中にメタクリル基のような光反応性基とアルコキシ基のような湿気反応性基の両方が存在するため、シリコーン組成物を硬化させたときのモジュラス（ヤング率）は高くなってしまう。シリコーン組成物のモジュラスが高いと使用中に剥離、反り、歪が発生してしまいディスプレーとしての性能が低下してしまう。一方でモジュラスを低くするよう設計すると、高温多湿の環境においてシリコーンのヘイズが上昇してしまうという問題があった。ヘイズが上昇するとディスプレーの視認性が低下してしまうため、やはりディスプレーとしての性能が低下してしまう。
【０００７】
そこで本発明は、低モジュラス及び低ヘイズを供するデュアル硬化性（ＵＶ／湿気）シリコーン組成物を提供することを課題とする。
【課題を解決するための手段】
【０００８】
本発明者は、上記の目的を達成するために鋭意研究を重ねた結果、シリコーン樹脂中の光反応性基及び湿気反応性基を有するシリコーンの量を低減し、光反応性基又は湿気反応性基の一方を有する高粘度のシリコーンを用い、さらに特定のシリコーン及び反応性シランを併用することにより、上記の課題が解決されることを見出し、本発明を完成させるに至った。
【０００９】
本発明１は、（Ａ）粘度が１〜３０Ｐａ・ｓの範囲であり湿気反応性基を有さず光反応性基を末端に有するシリコーン、（Ｂ）粘度が０．３〜３０Ｐａ・ｓの範囲であり光反応性基を有さず湿気反応性基を末端に有するシリコーン、及び（Ｃ）メタクリロイル又はメタクリロイルオキシ基及び湿気反応性基を有するシリコーンの少なくとも二種と、（Ｄ）モノオールをトリメトキシメチルシランで封止したシリコーンと、（Ｅ）反応性官能基を少なくとも二つ有するシラン化合物とを含有し、（Ｃ）を含有する場合には、その含有量が成分（Ａ）、（Ｂ）、（Ｃ）及び（Ｄ）の合計を１００質量％としたときに、４０質量％以下である、硬化性シリコーン組成物である。
本発明２は、前記（Ａ）が、下記式（１）：
【化１】
2017110137.tif 000002
〔式中、
Ｒ１は、独立して、非置換又は置換の、Ｃ１〜Ｃ６アルキル基又はＣ６〜Ｃ１２アリール基であり、
Ｌは、２３℃での粘度を１〜３０Ｐａ・ｓの範囲とする数であり、
Ｘ１は、独立して、式（１ａ）：
−Ｏ−Ｓｉ（Ｒ２）ｐ（Ｒ１）３−ｐ        （１ａ）
（式中、
Ｒ２は、独立して、１〜３個の（メタ）アクリロイル基もしくは（メタ）アクリロイルオキシ基で置換されている、Ｃ１〜Ｃ９アルキル基、又は（メタ）アクリロイル基もしくは（メタ）アクリロイルオキシ基であり、
ｐは、１、２又は３である）で示される基である〕
で示されるオルガノポリシロキサンである、本発明１記載の硬化性シリコーン組成物である。
本発明３は、（Ｂ）が、下記式（２）： 
【化２】
2017110137.tif 000003
〔式中、
Ｒ１は、前記本発明２で定義したとおりであり、
Ｌは、２３℃での粘度を０．３〜３０Ｐａ・ｓの範囲とする数であり、
Ｘ２は、独立して、式（２ａ）：
−Ｏ−Ｓｉ（Ｒ３）ｑ（Ｒ１）３−ｑ        （２ａ）
（式中、
Ｒ３は、独立して、１〜３個のＣ１〜Ｃ９アルコキシ基で置換されている、Ｃ１〜Ｃ９アルキル基であるか、又はＣ１〜９アルコキシ基であり、
ｑは、１、２又は３である）で示される基である〕
で示されるオルガノポリシロキサンである、本発明１又は２記載の硬化性シリコーン組成物である。
本発明４は、（Ｅ）が、各々独立して、ビニル基、エポキシ基、アルコキシ基、（メタ）アクリロイル及び（メタ）アクリロイルオキシ基からなる群より選択される反応性官能基を少なくとも二つ有する、本発明１〜３のいずれか記載の硬化性シリコーン組成物である。
本発明５は、本発明１〜４のいずれか記載の硬化性シリコーン組成物からなる、画像表示装置用接着剤である。
本発明６は、本発明５記載の画像表示装置用接着剤を用いて、画像表示部と保護部とが封止された、画像表示装置である。
【発明の効果】
【００１０】
本発明によれば、低モジュラス及び低ヘイズを供するデュアル硬化性（ＵＶ／湿気）シリコーン組成物が得られる。本発明の硬化性シリコーン組成物は、光を照射することができない陰影部を室温で硬化させることが可能で、かつ低モジュラス、低ヘイズであるため剥離と反りが抑制され、視認性が良好である。このため、本発明の硬化性シリコーン組成物はディスプレーの性能を向上させることができ、画像表示装置の製造に好適である。
【発明を実施するための形態】
【００１１】
以下、本発明のシリコーン組成物の各成分について詳細に説明する。
［成分（Ａ）］
成分（Ａ）は、粘度が１〜３０Ｐａ・ｓの範囲であり湿気反応性基を有さず光反応性基を有するシリコーンである。成分（Ａ）を配合することにより、硬化性シリコーン組成物のモジュラスが高くなることを抑制することができる。
【００１２】
本明細書において、「湿気反応性基」とは、湿気すなわち水分によりシリコーンの硬化反応を進行させる官能基を指す。湿気反応性基の例はアルコキシ基、特にメトキシ基である。「光反応性基」とは、光、例えば紫外線によりシリコーンの硬化反応を進行させる官能基を指す。光反応性基の例は、ビニル、（メタ）アクリロイル、（メタ）アクリロイルオキシ等の、Ｃ＝Ｃ二重結合を有する官能基、エポキシ基等である。
【００１３】
成分（Ａ）が有する光反応性基は、（メタ）アクリロイル基又は（メタ）アクリロイルオキシ基であることが好ましい。成分（Ａ）は、同一分子内に異なる種類の光反応性基を有していてもよいが、同じ種類の光反応性基を有することが好ましい。
【００１４】
成分（Ａ）は、シロキサン構造（−Ｏ−Ｓｉ−Ｏ−）を主骨格に有するシリコーンである。成分（Ａ）のシロキサン構造は、直鎖状又は分岐鎖状であることができるが、硬化物の物性を制御することがより容易であることから、成分（Ａ）は直鎖状のシロキサン構造を有することが好ましい。
【００１５】
成分（Ａ）には、好ましくは光反応性基がそのケイ素末端に含まれる。ここで、シリコーンのケイ素「末端」とは、シリコーンのシロキサン構造に含まれるケイ素原子のうち、−Ｏ−Ｓｉからなる構造で１箇所だけ置換されているケイ素原子を指す。成分（Ａ）のシロキサン構造は分岐を有していてもよく、分岐を有する場合には、成分（Ａ）の分子内にケイ素末端が三つ以上存在する。成分（Ａ）１分子あたりの光反応性基の数は特に制限されないが、硬化反応の効率、得られる硬化物の硬度の点から、１分子当たり二つ以上有することが好ましく、二つ有することがより好ましい。また、各々の光反応性基は、成分（Ａ）の分子の同じケイ素末端にあってもよく、異なるケイ素末端にあってもよいが、異なる末端に光反応性基を有することが好ましい。成分（Ａ）としては、鎖状シリコーンの両末端に一つずつ光反応性基を有するものが好ましい。末端のケイ素原子は、最大で三つ官能基を有することができるが、光反応性基以外の官能基としては、湿気反応性基以外のものであればその種類に特に制限はない。硬化反応を効率よく進行させる点からは、嵩高さの小さい官能基が好ましく、合成の容易さの点から、メチル基が特に好ましい。
【００１６】
成分（Ａ）の主骨格をなすシロキサン構造中の末端以外のケイ素原子は、各々が湿気反応性基以外の官能基を特に制限されることなく有することができる。光学的観点、高屈折率を達成する観点からは、シロキサン構造のケイ素原子が有する官能基の少なくとも一部に、アリール基、特にフェニル基を導入してもよい。合成の容易さの観点からは、ケイ素原子上の官能基はメチル基が好ましい。好ましい成分（Ａ）の例は、粘度が１〜３０Ｐａ・ｓの範囲であり湿気反応性基を有さず光反応性基を有するポリジメチルシロキサン（ＰＤＭＳ）である。
【００１７】
成分（Ａ）の粘度は、１〜３０Ｐａ・ｓの範囲である。粘度をこの範囲にすることで、モジュラスを低減することができる。作業性の観点から、成分（Ａ）の好ましい粘度は３〜２５Ｐａ・ｓの範囲であり、より好ましくは５〜１５Ｐａ・ｓの範囲である。粘度が１〜３０Ｐａ・ｓの範囲である成分（Ａ）を複数種混合することにより、成分（Ａ）全体としての粘度をより好ましい範囲に適宜調整することもできる。本明細書において、粘度は、回転粘度計（ビスメトロン  ＶＤＡ−Ｌ）（芝浦システム株式会社製）を使用して、Ｎｏ．２〜４ローターを用いて、６０ｒｐｍで、２３℃で測定した値とする。
【００１８】
成分（Ａ）は、好ましくは、下記式（１）： 
【化３】
2017110137.tif 000004
〔式中、
Ｒ１は、独立して、非置換又は置換の、Ｃ１〜Ｃ６アルキル基又はＣ６〜Ｃ１２アリール基であり、
Ｌは、２３℃での粘度を１〜３０Ｐａ・ｓの範囲とする数であり、
Ｘ１は、独立して、式（１ａ）：
−Ｏ−Ｓｉ（Ｒ２）ｐ（Ｒ１）３−ｐ        （１ａ）
（式中、
Ｒ２は、独立して、１〜３個の（メタ）アクリロイル基もしくは（メタ）アクリロイルオキシ基で置換されている、Ｃ１〜Ｃ９アルキル基、又は（メタ）アクリロイル基もしくは（メタ）アクリロイルオキシ基であり、
ｐは、１、２又は３である）で示される基である〕
で示されるオルガノポリシロキサンである。
【００１９】
式（１）において、Ｒ１は、独立して、Ｃ１〜Ｃ６アルキル基（例えば、メチル基、エチル基、プロピル基、ｎ−ブチル基、イソブチル基、ｓ−ブチル基、ｔｅｒｔ−ブチル基、ペンチル基、ヘキシル基等）、又はＣ６〜Ｃ１２アリール基（例えば、フェニル基、トリル基、ナフチル基等）である。Ｒ１は、置換基を有していてもよい。置換基の例としては、非限定的に、ハロゲン、アミノ、カルボニル等が挙げられる。Ｒ１は、合成の容易さ、経済的観点からは、メチル基が好ましく、光学的観点、高屈折率の観点からは、フェニル基が好ましい。紫外線硬化型シリコーン樹脂組成物に高い屈折率を与えるためには、フェニル基の数が基Ｒ１の全数に対して５％以上であることが好ましく、５〜５０％の範囲であることがより好ましい。
【００２０】
Ｌは、２３℃での粘度を１〜３０Ｐａ・ｓの範囲とする数であれば、特に制限されない。
【００２１】
式（１）で示されるオルガノポリシロキサンは、基Ｘ１としてオルガノポリシロキサン構造末端のケイ素原子に結合している式（１ａ）で示される基を二つ有する。二つの式（１ａ）で示される基は、同じであってもよく、互いに異なっていてもよい。
【００２２】
式（１ａ）で示される基において、ｐは１、２又は３であり、したがって式（１ａ）で示される基は、基Ｒ２を１つ、２つ又は３つ有する。Ｒ２は、各々独立して、１〜３個の（メタ）アクリロイル基もしくは（メタ）アクリロイルオキシ基で置換されている、Ｃ１〜Ｃ９アルキル基であるか、又は（メタ）アクリロイル基もしくは（メタ）アクリロイルオキシ基である。１つのＲ２が２つ又は３つの（メタ）アクリロイル基又は（メタ）アクリロイルオキシ基を有する場合には、各々の（メタ）アクリロイル基又は（メタ）アクリロイルオキシ基は、互いに異なっていても、同一であってもよい。（メタ）アクリロイル基又は（メタ）アクリロイルオキシ基の反応性の点から、Ｒ２は、１つ又は２つの（メタ）アクリロイル基又は（メタ）アクリロイルオキシ基で置換されていることが好ましい。原料の入手容易性等の観点から、Ｒ２は、１〜３個の（メタ）アクリロイル基で置換されている、Ｃ１〜Ｃ４アルキル基であることが好ましく、１〜３個の（メタ）アクリロイル基で置換されているメチル、エチル又はプロピル基であることがより好ましい。また、硬化性、とりわけ酸素硬化阻害抑制の点から、Ｒ２は、１つ又は２つの（メタ）アクリロイル基で置換されているＣ１〜Ｃ４アルキル基であることが好ましく、１つ又は２つの（メタ）アクリロイル基で置換されているプロピル基であることがより好ましい。
【００２３】
好ましい（Ａ）の態様は、式（１）において、Ｒ２が、１個の（メタ）アクリロイルオキシ基で置換されている、Ｃ１〜Ｃ９アルキル基であり；ｐが、１又は２であり；Ｒ１及びＬが、先に定義されたとおりであるオルガノポリシロキサンである。さらに好ましい成分（Ａ）の態様は、式（１）において、Ｒ１が、全てメチル基であり；Ｒ２が、１個の（メタ）アクリロイルオキシ基で置換されている、Ｃ１〜Ｃ９アルキル基であり；ｐが、１であるオルガノポリシロキサンである。
【００２４】
成分（Ａ）は、単独でも、２種以上を併用してもよい。
【００２５】
［成分（Ｂ）］
成分（Ｂ）は、粘度が０．３〜３０Ｐａ・ｓの範囲であり光反応性基を有さず湿気反応性基を有するシリコーンである。成分（Ｂ）により、シリコーン組成物のモジュラスが高くなることを抑制することができる。
【００２６】
成分（Ｂ）が有する湿気反応性基は、Ｃ１〜９アルコキシ基、特にメトキシ基であることが好ましい。成分（Ｂ）は、同一分子内に異なる種類の湿気反応性基を有していてもよいが、調製が容易になることから、同じ種類の湿気反応性基を有することが好ましい。
【００２７】
成分（Ｂ）は、シロキサン構造を主骨格に有するシリコーンである。成分（Ｂ）のシロキサン構造は、直鎖状又は分岐鎖状であることができるが、硬化物の物性を制御することがより容易であることから、成分（Ｂ）は直鎖状のシロキサン構造を有することが好ましい。
【００２８】
成分（Ｂ）には、好ましくはそのケイ素両末端に湿気反応性基が含まれる。湿気反応性基の数は１分子あたり二つ以上であれば特に制限されないが、硬化反応の効率の点から、同じケイ素末端には湿気反応性基を二つ有することが好ましい。成分（Ｂ）のシリコーンは、両末端に湿気反応性基を二つずつ有する鎖状シリコーンであることが好ましい。末端のケイ素原子は、最大で三つ官能基を有することができるが、湿気反応性基以外の官能基としては、光反応性基以外のものであればその種類に特に制限はない。硬化反応を効率よく進行させる点からは、嵩高さの小さい官能基が好ましく、合成の容易さの点から、メチル基が特に好ましい。また、成分（Ｂ）はそのケイ素末端のうち一方のみに湿気反応性基を有していてもよいが、その場合は、湿気反応性基を有するケイ素末端はメチル基を有していないものとする。
【００２９】
成分（Ｂ）の主骨格をなすシロキサン構造は、分岐を有していてもよい。成分（Ｂ）のシロキサン構造中のケイ素原子は、光反応性基以外の官能基を特に制限されることなく有することができる。光学的観点、高屈折率を達成する観点からは、シロキサン構造のケイ素原子が有する官能基の少なくとも一部に、アリール基、特にフェニル基を導入してもよい。合成の容易さの観点からは、ケイ素原子上の官能基はメチル基が好ましい。好ましい成分（Ｂ）の例は、粘度が０．３〜３０Ｐａ・ｓの範囲であり光反応性基を有さず湿気反応性基を有するＰＤＭＳである。
【００３０】
成分（Ｂ）の粘度は、０．３〜３０Ｐａ・ｓの範囲である。粘度をこの範囲にすることで、モジュラスを低減することができる。作業性の観点から、成分（Ｂ）の好ましい粘度範囲は３〜２５Ｐａ・ｓであり、より好ましくは５〜２０Ｐａ・ｓである。粘度が０．３〜３０Ｐａ・ｓの範囲である成分（Ｂ）を複数種混合することにより、成分（Ｂ）全体としての粘度をより好ましい範囲に適宜調整することもできる。
【００３１】
成分（Ｂ）は、好ましくは、下記式（２）：
【化４】
2017110137.tif 000005
〔式中、
Ｒ１は、先に式（１）において定義したとおりであり、
Ｌは、２３℃での粘度を０．３〜３０Ｐａ・ｓの範囲とする数であり、
Ｘ２は、独立して、式（２ａ）：
−Ｏ−Ｓｉ（Ｒ３）ｑ（Ｒ１）３−ｑ        （２ａ）
（式中、
Ｒ３は、独立して、１〜３個のＣ１〜Ｃ９アルコキシ基で置換されている、Ｃ１〜Ｃ９アルキル基であるか、又はＣ１〜９アルコキシ基であり、
ｑは、１、２又は３である）で示される基である〕
で示されるオルガノポリシロキサンである。
【００３２】
式（２）で示されるオルガノポリシロキサンは、Ｘ２として分子末端のケイ素原子に結合している式（２ａ）で示される基を二つ有する。二つの式（２ａ）で示される基は、同じであってもよく、互いに異なっていてもよい。
【００３３】
式（２ａ）で示される基において、ｑは１、２又は３であり、したがって式（２ａ）で示される基には、１〜３個の基Ｒ３が含まれる。式（２ａ）における基Ｒ３は、１〜３個のＣ１〜Ｃ９アルコキシ基で置換されている、Ｃ１〜Ｃ９アルキル基であるか、又はＣ１〜９アルコキシ基である。
【００３４】
好ましい成分（Ｂ）の態様は、式（２）において、Ｒ３が、１個のアルコキシ基で置換されている、Ｃ１〜Ｃ９アルキル基であり；ｑが、１又は２であり；Ｒ１及びＬが、先に定義されたとおりであるオルガノポリシロキサンである。さらに好ましい成分（Ｂ）の態様は、式（２）において、Ｒ１が、全てメチル基であり；Ｒ３が、各々独立してメトキシ基であり；ｑが、２であり；Ｌが、先に定義されたとおりであるオルガノポリシロキサンである。
【００３５】
（Ｂ）は、単独でも、２種以上を併用してもよい。
【００３６】
［成分（Ｃ）］
成分（Ｃ）は、メタクリロイル又はメタクリロイルオキシ基及び湿気反応性基を有するシリコーンである。ただし、成分（Ａ）又は（Ｂ）のいずれかが硬化性シリコーン組成物に含まれない場合には、硬化性シリコーン組成物には成分（Ｃ）が含有されるものとし、成分（Ｃ）が硬化性シリコーン組成物に含有される場合には、その含有量は、成分（Ａ）、（Ｂ）、（Ｃ）及び後述する成分（Ｄ）の合計を１００質量％としたときに、４０質量％以下である。硬化性シリコーン組成物中に成分（Ｃ）を含まないか、又はその含有量を４０質量％以下とすることで、硬化性シリコーン組成物のモジュラスが高くなることを抑制することができる。
【００３７】
成分（Ｃ）は、その分子中にメタクリロイル又はメタクリロイルオキシ基及び湿気反応性基を有する。湿気反応性基の好ましい態様は、先に成分（Ｂ）について説明したとおりである。硬化性シリコーン組成物中に成分（Ａ）が含まれない場合には、成分（Ｃ）は１分子あたり少なくとも二つのメタクリロイル又はメタクリロイルオキシ基を有していることが好ましく、硬化性シリコーン組成物中に成分（Ｂ）が含まれない場合には、成分（Ｃ）は１分子あたり少なくとも二つの湿気反応性基を有していることが好ましい。また、成分（Ｃ）は、ビニル基又はエポキシ基から選択される光反応性基を一つ以上有していてもよい。
【００３８】
成分（Ｃ）としては、上記要件を満たすものであればその種類、シリコーンの構造に特に制限はなく、光／湿気デュアル硬化性シリコーン組成物において公知のシリコーンを用いることができる。成分（Ｃ）の例としては、α，Ω−ビス［３−（メタクリルオキシ）プロピルジメトキシシロキシ］ポリ（ジメチルシロキサン）のような、両末端にメトキシ基及びメタクリロイルオキシ基を有するＰＤＭＳが挙げられる。
【００３９】
成分（Ｃ）の粘度は、取扱いが可能である限り特に制限されないが、好ましくは０．３〜３０Ｐａ・ｓの範囲である。粘度をこの範囲にすることで、モジュラスを低減することができる。作業性の観点から、成分（Ｃ）の特に好ましい粘度範囲は０．５〜２５Ｐａ・ｓであり、さらに好ましくは０．８〜２０Ｐａ・ｓである。
【００４０】
硬化性シリコーン組成物が成分（Ｃ）を含む場合、成分（Ｃ）の含有量は、成分（Ａ）、（Ｂ）、（Ｃ）及び後述する成分（Ｄ）の合計を１００質量％としたときに、４０質量％以下である。モジュラスが高くなることを抑制する点からは、３０質量％以下であることが好ましく、２０質量％以下であることがより好ましい。また、このとき成分（Ａ）の含有量は、好ましくは０〜８０質量％、より好ましくは１０〜７０質量％、特に好ましくは３０〜５０質量％である。成分（Ｂ）の含有量は、好ましくは０〜６０質量％、より好ましくは５〜５０質量％、特に好ましくは１０〜３０質量％である。ただし、成分（Ａ）又は（Ｂ）のいずれかは、含有量が０質量％となることはないものとする。
硬化性シリコーン組成物が成分（Ｃ）を含まない場合、成分（Ａ）の含有量は、成分（Ａ）、（Ｂ）、（Ｃ）及び後述する成分（Ｄ）の合計を１００質量％としたときに、好ましくは１０〜８０質量％、より好ましくは２０〜７０質量％、特に好ましくは３０〜５０質量％である。成分（Ｂ）の含有量は、好ましくは５〜５０質量％、より好ましくは５〜４０質量％、特に好ましくは１０〜３０質量％である。成分（Ａ）〜（Ｃ）の含有量をこの範囲とすることによって、硬化性シリコーン組成物のモジュラスを低く抑えることができる。
【００４１】
［成分（Ｄ）］
成分（Ｄ）は、モノオールをトリメトキシメチルシランで封止したシリコーンである。成分（Ｄ）を配合することで、湿気硬化時のモジュラスの上昇を抑制することができる。
【００４２】
成分（Ｄ）は、ヒドロキシ基を一つのみ有するシリコーンにトリメトキシメチルシランを作用させることで得られる。成分（Ｄ）の原料となるシリコーンは、ヒドロキシ基を一つのみ有すること以外その構造に特に制限はなく、例えば、片末端型カルビノール変性ＰＤＭＳが挙げられる。成分（Ｄ）として得られたシリコーンは、分子末端の一つがジメトキシメチルシリル基であるようなシリコーンとなる。例えば、前記成分（Ｂ）のうち、一つのケイ素末端のみメトキシ基を二つ有するシリコーンのような化合物が、成分（Ｄ）の例として挙げられる。成分（Ｄ）を得るための反応条件、方法等は、当業者に公知である。
【００４３】
成分（Ｄ）の配合量は、成分（Ａ）〜（Ｄ）の合計を１００質量％としたときに、好ましくは２０〜６０質量％である。最も好ましくは、成分（Ｄ）の配合量は、成分（Ａ）〜（Ｄ）の合計を１００質量％としたときに３０〜５０質量％である。成分（Ｄ）の配合量をこの範囲とすることで、湿気硬化時のモジュラスの上昇を抑制する効果を高めることができる。
【００４４】
［成分（Ｅ）］
成分（Ｅ）は、反応性官能基を少なくとも二つ有するシラン化合物である。成分（Ｅ）を配合することで、硬化性シリコーン組成物のヘイズを低くすることができる。ここで、「反応性官能基」とは、光反応性官能基及び湿気反応性官能基を含む官能基群を指す。
【００４５】
成分（Ｅ）が有する少なくとも二つの反応性官能基は、各々同じであってもよく、異なっていてもよいが、成分（Ｅ）１分子中に湿気反応性基及び光反応性基を有することがより好ましい。成分（Ｅ）が有する好ましい反応性官能基としては、ビニル基、エポキシ基、アルコキシ基、（メタ）アクリロイル及び（メタ）アクリロイルオキシ基からなる群より選択される。
【００４６】
成分（Ｅ）が有する少なくとも二つの反応性官能基は、シラン化合物のケイ素に結合していてもよいし、していなくてもよい。成分（Ｅ）は例えば、ケイ素に結合したアルキレン鎖に反応性官能基が結合したような構造を有することができる。成分（Ｅ）の例としては、以下のような式で示される化合物が挙げられる。
（Ｒａ）ｒ（Ｒｂ）３−ｒＳｉ−（ＣＨ）ｎ−Ｒｃ
（式中、Ｒａはアルコキシであり、Ｒｂはアルキルであり、Ｒｃはエポキシ、（メタ）アクリロイル又は（メタ）アクリロイルオキシであり、ｒは１〜３の整数であり、ｎは０〜６の整数である）
【００４７】
成分（Ｅ）の具体例としては、３−（トリメトキシシリル）プロピルアクリレート、［３−（２，３−エポキシプロポキシ）プロピル］ジメトキシメチルシラン、３−［ジメトキシ（メチル）シリル］プロピルメタクリレートが挙げられる。成分（Ｅ）のシラン化合物は、１種類を単独で用いることもできるし、２種類以上を併用してもよい。
【００４８】
成分（Ｅ）の配合量は、成分（Ａ）〜（Ｄ）の合計を１００質量％としたときに、好ましくは０．３〜８質量％である。最も好ましくは、成分（Ｅ）の配合量は、成分（Ａ）〜（Ｄ）の合計を１００質量％としたときに１〜５質量％である。成分（Ｅ）の配合量をこの範囲にすることで、硬化性シリコーン組成物のヘイズをより低くすることができる。
【００４９】
本発明の硬化性シリコーン組成物は、光による硬化反応を進行させるために、光反応開始剤を含む。光反応開始剤は、光を受けて励起し、（メタ）アクリロイルオキシ基等を含有するシロキサンに励起エネルギーを与えて紫外線照射による硬化反応を開始させるものである。光反応開始剤の量は、前記成分（Ａ）〜（Ｄ）の合計を１００質量％としたときに、好ましくは０．１〜１質量％である。
【００５０】
光反応開始剤は、反応性の観点から、芳香族炭化水素、アセトフェノン及びその誘導体、ベンゾフェノン及びその誘導体、ｏ−ベンゾイル安息香酸エステル、ベンゾイン及びベンゾインエーテル並びにその誘導体、キサントン及びその誘導体、ジスフィルド化合物、キノン化合物、ハロゲン化炭化水素及びアミン類、有機過酸化物が挙げられる。シリコーンとの相溶性、安定性の観点から、置換又は非置換のベンゾイル基を含有する化合物又は有機過酸化物がより好ましい。光反応開始剤は、単独でも、２種以上を併用してもよい。
【００５１】
光反応開始剤としては、例えば、アセトフェノン、プロピオフェノン、２−ヒドロキシ−２−メチルプロピオフェノン、２，２−ジメトキシ−１，２−ジフェニルエタン−１−オン（IRGACURE 651：ＢＡＳＦ社製）、２−ヒドロキシ−２−メチル−１−フェニル−プロパン−１−オン（DAROCUR 1173：ＢＡＳＦ社製）、１−ヒドロキシ−シクロヘキシル−フェニル−ケトン（IRGACURE 184：ＢＡＳＦ社製）、１−［４−（２−ヒドロキシエトキシ）−フェニル]−２−ヒドロキシ−２−メチル−１−プロパン−１−オン（IRGACURE 2959：ＢＡＳＦ社製）、２−ヒロドキシ−１−｛４−［４−（２−ヒドロキシ−２−メチル−プロピオニル）−ベンジル］フェニル｝−２−メチル−プロパン−１−オン（IRGACURE 127：ＢＡＳＦ社製）、２−メチル−１−（４−メチルチオフェニル）−２−モルフォリノプロパン−１−オン（IRGACURE 907：ＢＡＳＦ社製）、２−ベンジル−２−ジメチルアミノ−（４−モルフォリノフェニル）−ブタノン−１（IRGACURE 369：ＢＡＳＦ社製）、２−（ジメチルアミノ）−２−［（４−メチルフェニル）メチル］−１−［４−（４−モルホリニル）フェニル］−１−ブタノン（IRGACURE 379：ＢＡＳＦ社製）；２，４，６−トリメチルベンゾイル−ジフェニル−フォスフィンオキシド（LUCIRIN TPO：ＢＡＳＦ社製）、ビス（２，４，６−トリメチルベンゾイル）−フェニルフォスフィンオキシド（IRGACURE 819：ＢＡＳＦ社製）；１，２−オクタンジオン，１−［４−（フェニルチオ）−，２−（Ｏ−ベンゾイルオキシム）］（IRGACURE OXE 01：ＢＡＳＦ社製）、エタノン，１−［９−エチル−６−（２−メチルベンゾイル）−９Ｈ−カルバゾール−３−イル］−，１−（Ｏ−アセチルオキシム）（IRGACURE OXE 02：ＢＡＳＦ社製）；オキシフェニル酢酸、２−［２−オキソ−２−フェニルアセトキシエトキシ］エチルエステルとオキシフェニル酢酸、２−（２−ヒドロキシエトキシ）エチルエステルの混合物（IRGACURE 754：ＢＡＳＦ社製）、フェニルグリオキシリックアシッドメチルエステル（DAROCUR MBF：ＢＡＳＦ社製）、エチル−４−ジメチルアミノベンゾエート（DAROCUR EDB：ＢＡＳＦ社製）、２−エチルヘキシル−４−ジメチルアミノベンゾエート（DAROCUR EHA：ＢＡＳＦ社製）、ビス（２，６−ジメトキシベンゾイル）−２，４，４−トリメチル−ペンチルフォスフィンオキシド（CGI 403：ＢＡＳＦ社製）、ベンゾイルペルオキシド、クメンペルオキシド等が挙げられる。
【００５２】
相溶性、光反応性の点から、アセトフェノン、プロピオフェノン、２−ヒドロキシ−２−メチルプロピオフェノン、２，２−ジメトキシ−１，２−ジフェニルエタン−１−オン（IRGACURE 651：ＢＡＳＦ社製）、２−ヒドロキシ−２−メチル−１−フェニル−プロパン−１−オン（DAROCUR 1173：ＢＡＳＦ社製）、１−ヒドロキシ−シクロヘキシル−フェニル−ケトン（IRGACURE 184：ＢＡＳＦ社製）、２−メチル−１−（４−メチルチオフェニル）−２−モルフォリノプロパン−１−オン（IRGACURE 907：ＢＡＳＦ社製）、２−ベンジル−２−ジメチルアミノ−（４−モルフォリノフェニル）−ブタノン−１（IRGACURE 369：ＢＡＳＦ社製）、２，４，６−トリメチルベンゾイル−ジフェニル−フォスフィンオキシド（LUCIRIN TPO：ＢＡＳＦ社製）、ビス（２，４，６−トリメチルベンゾイル）−フェニルフォスフィンオキシド（IRGACURE 819：ＢＡＳＦ社製）が好ましい。
【００５３】
本発明の硬化性シリコーン組成物には、湿気による硬化反応を進行させるために、触媒が添加される。硬化性シリコーン組成物を湿気により硬化させる反応に用いられる触媒には、ルイス酸、アミン触媒のほか、Ｓｎ、Ｔｉ、Ｚｎ、Ｃａ等を含有する有機金属化合物が知られており、これらを用いることができる。触媒の例としては、ジイソプロポキシチタンビス（アセチルアセトナート）等の有機チタン化合物、ジブチルスズジラウレート（ＤＢＴＤＬ）等の有機スズ化合物が挙げられる。市販されている触媒の例としては、Fomrezr（登録商標）UL-28、Neostann（登録商標）U-220H等が挙げられる。触媒の量は、前記成分（Ａ）〜（Ｄ）の合計を１００質量％としたときに、好ましくは０．０１〜１質量％である。
【００５４】
本発明の硬化性シリコーン組成物には、本発明の効果を損なわない範囲で、シランカップリング剤、重合禁止剤、酸化防止剤、耐光性安定剤である紫外線吸収剤、光安定化剤等の添加剤を配合することができる。
【００５５】
シランカップリング剤としては、例えば、３−アミノプロピルトリエトキシシラン、３−アミノプロピルトリメトキシシラン、３−メルカプトプロピルトリエトキシシラン、３−メルカプトプロピルトリメトキシシラン、３−グリシドキシプロピルトリメトキシシラン、３−グリシドキシプロピルトリエトキシシラン、トリメトキシシリルプロピルジアリルイソシアヌレート、ビス（トリメトキシシリルプロピル）アリルイソシアヌレート、トリス（トリメトキシシリルプロピル）イソシアヌレート、トリエトキシシリルプロピルジアリルイソシアヌレート、ビス（トリエトキシシリルプロピル）アリルイソシアヌレート、トリス（トリエトキシシリルプロピル）イソシアヌレートが挙げられる。
【００５６】
重合禁止剤としては、ハイドロキノン、ｐ−メトキシフェノール、ｔ−ブチルカテコール、フェノチアジン等が挙げられる。
【００５７】
酸化防止剤は、組成物の硬化物の酸化を防止して、耐候性を改善するために使用することができ、例えば、ヒンダードアミン系やヒンダードフェノール系の酸化防止剤等が挙げられる。ヒンダードアミン系酸化防止剤としては、例えば、Ｎ，Ｎ′，Ｎ″，Ｎ″′−テトラキス−（４，６−ビス（ブチル−（Ｎ−メチル−２，２，６，６−テトラメチルピペリジン−４−イル）アミノ）−トリアジン−２−イル）−４，７−ジアザデカン−１，１０−ジアミン、ジブチルアミン・１，３，５−トリアジン・Ｎ，Ｎ′−ビス−（２，２，６，６−テトラメチル−４−ピペリジル−１，６−ヘキサメチレンジアミン・Ｎ−（２，２，６，６−テトラメチル−４−ピペリジル）ブチルアミンの重縮合物、ポリ［｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（２，２，６，６−テトラメチル−４−ピペリジル）イミノ｝］、コハク酸ジメチルと４−ヒドロキシ−２，２，６，６−テトラメチル−１−ピペリジンエタノールの重合体、［デカン二酸ビス（２，２，６，６−テトラメチル−１（オクチルオキシ）−４−ピペリジル）エステル、１，１−ジメチルエチルヒドロペルオキシドとオクタンの反応生成物（７０％）］−ポリプロピレン（３０％）、ビス（１，２，２，６，６−ペンタメチル−４−ピペリジル）［［３，５−ビス（１，１−ジメチルエチル）−４−ヒドロキシフェニル］メチル］ブチルマロネート、メチル１，２，２，６，６−ペンタメチル−４−ピペリジルセバケート、ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔｅｒｔ−ブチル−４−ヒドロキシフェニル）プロピオニルオキシ〕エチル］−４−〔３−（３，５−ジ−ｔｅｒｔ−ブチル−４−ヒドロキシフェニル）プロピオニルオキシ〕−２，２，６，６−テトラメチルピペリジン、４−ベンゾイルオキシ−２，２，６，６−テトラメチルピペリジン、８−アセチル−３−ドデシル−７，７，９，９−テトラメチル−１，３，８−トリアザスピロ［４．５］デカン−２，４−ジオン等が挙げられるが、これらに限定されるものではない。ヒンダードフェノール系酸化防止剤としては、例えば、ペンタエリストール−テトラキス［３−（３，５−ジ−ｔｅｒｔ−ブチル−４−ヒドロキシフェニル）プロピオネート］、チオジエチレン−ビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート）、Ｎ，Ｎ′−ヘキサン−１，６−ジイルビス［３−（３，５−ジ−ｔｅｒｔ−ブチル−４−ヒドロキシフェニルプロピオアミド）、ベンゼンプロパン酸３，５−ビス（１，１−ジメチルエチル）−４−ヒドロキシＣ７−Ｃ９側鎖アルキルエステル、２，４−ジメチル−６−（１−メチルペンタデシル）フェノール、ジエチル［［３，５−ビス（１，１−ジメチルエチル）−４−ヒドロキシフェニル］メチル］ホスホネート、３，３′，３″，５，５′，５″−ヘキサン−ｔｅｒｔ−ブチル−４−ａ，ａ′，ａ″−（メシチレン−２，４，６−トリル）トリ−ｐ−クレゾール、カルシウムジエチルビス［［［３，５−ビス−（１，１−ジメチルエチル）−４−ヒドロキシフェニル］メチル］ホスホネート］、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６−（１Ｈ，３Ｈ，５Ｈ）−トリオン、Ｎ−フェニルベンゼンアミンと２，４，４−トリメチルペンテンとの反応生成物、２，６−ジ−ｔｅｒｔ−ブチル−４−（４，６−ビス（オクチルチオ）−１，３，５−トリアジン−２−イルアミノ）フェノール等が挙げられるが、これらに限定されるものではない。上記酸化防止剤は、単独でも、２種以上を併用してもよい。
【００５８】
光安定剤は、硬化物の光酸化劣化を防止するために使用することができ、例えば、ベンゾトリアゾール系、ヒンダードアミン系、ベンゾエート系化合物等が挙げられる。耐光性安定剤である紫外線吸収剤は、光劣化を防止して、耐候性を改善するために使用することができ、例えば、ベンゾトリアゾール系、トリアジン系、ベンゾフェノン系、ベンゾエート系等の紫外線吸収剤等が挙げられる。紫外線吸収剤としては、例えば、２，４−ジ−ｔｅｒｔ−ブチル−６−（５−クロロベンゾトリアゾール−２−イル）フェノール、２−（２Ｈ−ベンゾトリアゾール−２−イル）−４，６−ジ−ｔｅｒｔ−ペンチルフェノール、２−（２Ｈ−ベンゾトリアゾール−２−イル）−４−（１，１，３，３−テトラメチルブチル）フェノール、メチル３−（３−（２Ｈ−ベンゾトリアゾール−２−イル）−５−ｔｅｒｔ−ブチル−４−ヒドロキシフェニル）プロピオネート／ポリエチレングリコール３００の反応生成物、２−（２Ｈ−ベンゾトリアゾール−２−イル）−６−（直鎖及び側鎖ドデシル）−４−メチルフェノール等のベンゾトリアゾール系紫外線吸収剤、２−（４，６−ジフェニル−１，３，５−トリアジン−２−イル）−５−［（ヘキシル）オキシ］−フェノール等のトリアジン系紫外線吸収剤、オクタベンゾン等のベンゾフェノン系紫外線吸収剤、２，４−ジ−ｔｅｒｔ−ブチルフェニル−３，５−ジ−ｔｅｒｔ−ブチル−４−ヒドロキシベンゾエート等のベンゾエート系紫外線吸収剤等が挙げられるが、これらに限定されるものではない。上記紫外線吸収剤は単独でも、２種以上を併用してもよい。光安定化剤としては、ヒンダードアミン系が好ましい。中でも、第３級アミン含有ヒンダードアミン系光安定剤を用いることが、組成物の保存安定性改良のために好ましい。第３級アミン含有ヒンダードアミン系光安定剤としては、チヌビン６２２ＬＤ，チヌビン１４４，ＣＨＩＭＡＳＳＯＲＢ１１９ＦＬ（以上いずれもＢＡＳＦ社製）；ＭＡＲＫ ＬＡ−５７，ＬＡ−６２，ＬＡ−６７，ＬＡ−６３（以上いずれも旭電化工業株式会社製）；サノールＬＳ−７６５，ＬＳ−２９２，ＬＳ−２６２６，ＬＳ−１１１４，ＬＳ−７４４（以上いずれも三共株式会社製）等の光安定剤が挙げられる。
【００５９】
［硬化性シリコーン組成物］
本発明の硬化性シリコーン組成物は、（Ａ）粘度が１〜３０Ｐａ・ｓの範囲であり湿気反応性基を有さず光反応性基を末端に有するシリコーン、（Ｂ）粘度が０．３〜３０Ｐａ・ｓ以上の範囲であり光反応性基を有さず湿気反応性基を末端に有するシリコーン、及び（Ｃ）メタクリロイル又はメタクリロイルオキシ基及び湿気反応性基を有するシリコーンの少なくとも二種と、（Ｄ）モノオールをトリメトキシメチルシランで封止したシリコーンと、（Ｅ）反応性官能基を少なくとも二つ有するシラン化合物とを含有する。ただし、（Ｃ）を含有する場合には、その含有量は、成分（Ａ）〜（Ｄ）の合計を１００質量％としたときに、４０質量％以下である。
【００６０】
本発明の硬化性シリコーン組成物は、画像表示部と保護部との間に塗工される際の作業性の観点から、２３℃における粘度が、０．０１〜１００Ｐａ・ｓであることが好ましく、０．０５〜７０Ｐａ・ｓであることがより好ましく、０．１〜５０Ｐａ・ｓであることがさらに好ましい。
【００６１】
本発明の硬化性シリコーン組成物は、成分（Ａ）〜（Ｃ）の少なくとも２種、成分（Ｄ）及び（Ｅ）並びに必要に応じて添加剤を配合することにより、得ることができる。具体的には、例えば、クリーンルームのような空気中の異物管理をされた室内にて、減圧脱泡装置を装備した５Ｌの万能混合攪拌機に成分（Ａ）〜（Ｃ）のうち少なくとも２種、さらに成分（Ｄ）及び（Ｅ）成分を入れ、室温（１０〜３０℃）、低速にて３０分間で均一に混合し、その後、イエロールームのような紫外線を除去した室内にて、必要に応じて重合禁止剤等の添加剤を加え、氷水冷却下（１０℃以下）、低速にて３０分間、冷却減圧にて均一に混合し、脱泡した後、１０μm以下の細かさの細孔を有するメンブレンフィルター等を用いて濾過することにより調製することができる。
【００６２】
本発明の硬化性シリコーン組成物は、紫外線を照射することによって、硬化させることができる。光反応性基を有する成分である成分（Ａ）又は（Ｃ）の反応可能な範囲の波長領域のランプとしては、例えば、ウシオ電機株式会社製の高圧水銀ランプ（ＵＶ−７０００）、メタルハライドランプ（ＭＨＬ−２５０、ＭＨＬ−４５０、ＭＨＬ−１５０、ＭＨＬ−７０）、韓国：ＪＭ  ｔｅｃｈ社製のメタルハライドランプ（ＪＭ−ＭＴＬ  ２ＫＷ）、三菱電機株式会社製の紫外線照射灯（ＯＳＢＬ３６０）、日本電池株式会社製の紫外線照射機（ＵＤ−２０−２）、株式会社東芝の製蛍光ランプ（ＦＬ−２０ＢＬＢ））、Ｆｕｓｉｏｎ社製のＨバルブ、Ｈプラスバルブ、Ｄバルブ、Ｑバルブ、Ｍバルブ等が挙げられる。紫外線の照射量は、好ましくは１００〜１２０００ｍＪ／ｃｍ２であり、より好ましくは３００〜８０００ｍＪ／ｃｍ２であり、さらに好ましくは５００〜６０００ｍＪ／ｃｍ２である。
【００６３】
本発明の硬化性シリコーン組成物はまた、周囲の湿気を含む空気に接触させることにより、硬化させることができる。湿気による硬化反応によって、光を照射することができない陰影部も硬化させることができ、十分な接着力を確保することができる。湿気による硬化は、好ましくは室温で行われるが、温度には変動があってもよく、温度に応じて反応時間を適宜設定することができる。湿気反応性基により、必要以上の熱をかけることなく硬化反応を進行させることができ、基材の変形等を防止することができる。本発明の硬化性シリコーン組成物は、好ましくは防湿性容器に保存される。
【００６４】
本発明の硬化性シリコーン組成物は、さらにまた、上記の硬化工程に加えて、必要に応じて５０〜８０℃の温度で加熱を行って硬化をより促進させ、接着力をより高めることもできる。加熱時間は、適宜設定することができるが、例えば、０．１〜３時間とすることができる。
【００６５】
本発明の硬化性シリコーン組成物の塗布厚みは、特に限定されないが、１〜１，０００μｍであることが好ましく、仮固定時間の速さの点から、１〜５００μｍであることがより好ましい。作業性の観点からは、塗布厚みは１〜５０μｍであることが好ましく、２〜３０μｍであることがより好ましい。
【００６６】
本発明の紫外線硬化型シリコーン樹脂組成物の硬化物は、以下のような好適な物性を有する。
〔低いモジュラス〕
本発明の硬化性シリコーン組成物は、モジュラス（ヤング率）が小さく、柔軟である。このため、基材との剥離、反りの発生などが生じにくく、ディスプレー等との接着を良好に保つことができる。モジュラスをより小さくするためには、成分（Ｃ）の使用量を抑制することがより好ましい。
【００６７】
〔低いヘイズ〕
本発明の硬化性シリコーン組成物は、ヘイズの値が小さく、さらに高温高湿に長期間曝されるような過酷な条件下でも、ヘイズの上昇が小さい。このため、長期間に渡って透明度を保つことができ、ディスプレー等の視認性を良好に保つことができる。
【００６８】
本発明の硬化性シリコーン組成物は、画像表示装置用接着剤として用いることができる。本発明の硬化性シリコーン組成物は、画像表示装置において好適に使用することができ、特に、フラットパネル型の画像表示装置の保護部と画像表示部との間に介在させる樹脂として好ましい。
具体的には、光学用プラスチック等で形成される透明な保護部を構成する保護パネル上に、硬化性シリコーン組成物を塗布した後、画像表示部を構成する画像表示パネルを張り合わせ、紫外線照射することができる。保護パネルには、外周縁部に、本発明の組成物の流出を妨げるための段差を設けておいてもよい。
【００６９】
本発明の硬化性シリコーン組成物は、液状で塗工性に優れ、視認性を低下させず、高輝度及び高コントラストな表示を可能とし、さらに高い耐久性を備えた硬化性樹脂を提供することができる。本発明の硬化性シリコーン組成物は、画像表示パネルが５〜１００インチ、より好ましくは７〜８０インチ、さらに好ましくは１０〜６０インチの大画面画像表示装置の製造に好適であり、あるいは、画像表示装置が、好ましくは１０〜５００μｍ、より好ましくは２０〜４５０μｍ、さらに好ましくは５０〜４００μｍであるような、超薄型の画像表示装置の製造に好適である。本発明の硬化性シリコーン組成物を用いて、画像表示部と保護部とが封止された画像表示装置もまた、本発明の一態様である。
【実施例】
【００７０】
以下、実施例及び比較例によって、本発明をさらに詳細に説明する。部、％は、他に断りのない限り、質量部、質量％を表す。本発明は、これらの実施例によって限定されるものではない。実施例及び比較例で調製した各組成物の紫外線による硬化は、ウシオ電機株式会社製高圧水銀灯：UVL-4001Mを用いた。
【００７１】
〔物性の評価条件〕
（１）モジュラス（ヤング率）
接着条件
アクリルのテストピース（２×２５×８０ｍｍ）
スライドガラスのテストピース（１×２６×７６ｍｍ）
接着面（１０×２０ｍｍ）、膜厚１５０μｍでシリコーン組成物を塗布
スライドガラス側から光を照射、光照射条件  ３０００ｍＪ/ｃｍ２
照射後、２３℃５０％ＲＨで７日放置後に、モジュラスを測定した。
【００７２】
（２）ヘイズ
ガラスのテストピース（５０×５０×１ｍｍ）
シリコーン組成物の膜厚１８０μｍ
光照射条件  ３０００ｍＪ/ｃｍ２
光照射後、２３℃５０％ＲＨで７日放置後に、初期のヘイズを測定した。また、８５℃８５％ＲＨで２００時間後のヘイズを同様に測定した。
【００７３】
実施例及び比較例の硬化性シリコーン組成物に用いられている各成分は、以下のとおりである。
成分（Ａ）：メタクリル末端ＰＤＭＳ；α−［ジメチル［３−［（２−メチル−１−オキソ−２−プロペニル）オキシ］プロピル］シリル］−ω−［［ジメチル［３−［（２−メチル−１−オキソ−２−プロペニル）オキシ］プロピル］シリル］オキシ］ポリ［オキシ（ジメチルシリレン）］
成分（Ｂ）：ジメトキシ末端ＰＤＭＳ；ポリジメチルシロキサン［（ジメトキシメチルシリル）オキシ］−末端（粘度１Ｐａ・ｓ）、ポリジメチルシロキサン［（ジメトキシメチルシリル）オキシ］−末端（粘度１３Ｐａ・ｓ）
成分（Ｃ）：ジメトキシメタクリル末端ＰＤＭＳ；α，Ω−ビス［３−（メタクリルオキシ）プロピルジメトキシシロキシ］ポリ（ジメチルシロキサン）
成分（Ｄ）：モノオールをトリメトキシメチルシランで封止したＰＤＭＳ
成分（Ｅ）：シラン化合物；３−（トリメトキシシリル）プロピルアクリレート、［３−（２，３−エポキシプロポキシ）プロピル］ジメトキシメチルシラン、３−［ジメトキシ（メチル）シリル］プロピルメタクリレート
光反応開始剤：Irgacure819（ＢＡＳＦ製）
Darocur1173（ＢＡＳＦ製）
LucirinTPO（ＢＡＳＦ製）
縮合触媒：Fomrez（登録商標）UL-28（モメンティブ製）
Neostann（登録商標）U-220H（日東化成製）
【００７４】
表１に示す各成分を、５Ｌの万能混合攪拌機（ダルトン社製）に入れ、室温（２３℃）にて３０分間で均一に混合した。得られた混合物を１０μｍのメンブレンフィルターにて濾過して異物等を除去し、実施例１及び２、比較例１及び２の組成物を得た。
【００７５】
得られた組成物について、先に説明した方法により、モジュラス及びヘイズを測定した。各実施例及び比較例の配合と、各特性の測定結果を表１に示す。
【００７６】
【表１】
2017110137.tif 000006
【００７７】
表１から、本発明の硬化性シリコーン組成物は、非常に小さいモジュラスを有しており、かつ高温高湿下に置いた後も、ヘイズの上昇が緩やかであることが示された。一方、従来のデュアル硬化型シリコーン組成物である比較例１ではモジュラスが高くなってしまい、成分（Ｅ）を含まない比較例２ではヘイズの上昇が非常に大きく、シリコーン組成物がディスプレー等の接着剤として長期間の使用には不適であることが示された。